FR 3094719 A1 20201009 FR 1903699 A 20190405 Description Titre de l'invention : Composition de caoutchouc, son procédé de préparation, tuyau de carburant et circuit d'alimentation en carburant l'incorporant. Domaine technique 100011 L'invention concerne une composition de caoutchouc réticulable apte à être extrudée pour former une couche interne d'un tuyau de carburant pour véhicule automobile à moteur thermique ou hybride, un procédé de préparation de cette composition réticulable, une composition de caoutchouc réticulée apte à former une couche interne extrudée de ce tuyau, un extrudât tubulaire apte à former cette couche interne, ce tuyau de carburant et un circuit d'alimentation de carburant d'un véhicule automobile l'incorporant. L'invention s'applique notamment à des pièces extrudées telles qu'un tuyau multicouche véhiculant un carburant de type essence à plusieurs couches en caoutchouc avec intercalation d'un renfort textile (bien que d'autres structures multicouche soient envisageables pour ce tuyau et que ce dernier soit apte à véhiculer d'autres carburants, par exemple de type diesels ou biocarburants), et à des pièces injectées imperméables à de tels carburants comme par exemple des membranes, des joints ou des profilés d'étanchéité. Technique antérieure [0002] De manière connue, les tuyaux d'un système d'alimentation de carburant d'un véhicule automobile comprennent une couche interne usuellement à base d'un Iluoroélastomère (caoutchouc FKM) et au moins une couche externe par exemple à base d'un caoutchouc d'épichlorhydrine (ECO), souvent avec intercalation d'une couche intermédiaire pouvant être également à base d'un ECO et d'un renfort textile. [0003] EP 3 026 078 Al divulgue un tuyau pour véhicule automobile comportant une couche interne servant de barrière aux milieux agressifs et une couche externe en caoutchouc réticulé. La couche interne est constituée d'une composition de caoutchouc qui est à base d'au moins un FKM, comprend une poudre à base d'au moins un polymère fluoré tel qu'un PTFE selon une quantité maximale de 5 pcc (pcc : parties en poids pour 100 parties d'élastomère(s)) et qui est prévue pour présenter une efficacité dynamique et une résistance à la propagation des déchirures améliorées. [0004] DE 10 2009 003 528 Al divulgue une composition de caoutchouc vulcanisé par exemple pour une couche interne d'un tuyau c.g. de carburant qui est prévue pour résister à [abrasion et aux fluides. La composition comprend notamment au moins un caoutchouc, un polymère thermoplastique fluoré tel qu'un PTFE et de préférence du noir de carbone à titre de charge renforçante, le polymère thermoplastique fluoré étant 2 présent dans la composition sous forme de poudre dégradée. [0005] Ces tuyaux de carburant connus présentent usuellement des résistances au carburant et au gonflement satisfaisantes notamment grâce à leur couche interne à base d'un FKM, cependant leur perméabilité au carburant véhiculé ne satisfait pas toujours aux exigences de plus en plus sévères pour réduire au minimum les émissions toxiques des moteurs thermiques. En particulier, un nombre croissant de véhicules automobiles à moteurs à essence doivent satisfaire à des normes environnementales très contraignantes, telles que la norme américaine « PZEV » (« Partial Zero Emission Vehicle » pour « véhicule à très faible émission polluante ») qui impose un seuil maximal d'émission de carburant évaporé de 2 mg/jour. On a donc cherché ces dernières années à réduire encore la perméabilité aux carburants des tuyaux les acheminant dans les circuits d'alimentation des véhicules automobiles. Exposé de l'invention [0006] Un but de la présente invention est donc de proposer une composition de caoutchouc pour une pièce extrudée telle qu'un tuyau de carburant qui remédie notamment à cet inconvénient, sans pénaliser l'aptitude à la mise en oeuvre par extrusion de la composition réticulable et les propriétés mécaniques de la composition réticulée, ou pour une pièce injectée également imperméable à un carburant telle qu'une membrane, un joint ou un profilé d'étanchéité. [0007] Ce but est atteint en cc que la Demanderesse vient de découvrir d'une manière sur- prenante que si l'on disperse dans au moins un fluoroélastomère une quantité suffisamment élevée d'une poudre micronisée d'un polymère thermoplastique fluoré combinée à une charge inorganique qui est à base d'un phyllosilicatc choisi parmi la kaolinite et les micas ou d'un talc et qui présente un haut facteur de forme supérieur à 30, alors on peut obtenir une composition de caoutchouc réticulable (i.c. non réticulée) qui est apte à former une couche interne extrudée d'un tuyau de carburant pour véhicule automobile, la composition présentant notamment à la fois : - une perméabilité réduite à l'état réticulé, tant en comparaison d'une composition témoin dépourvue de cette combinaison que d'une composition non conforme à l'invention comprenant ladite poudre micronisée mais dépourvue de cette charge inorganique à haut facteur de forme, - des propriétés mécaniques au moins conservées, en comparaison de ces compositions témoin et non conformes à l'invention, et - une aptitude à la mise en oeuvre par extrusion améliorée à l'état réticulable, en comparaison de cette composition non conforme à l'invention. [0008] Plus précisément, une composition de caoutchouc réticulable selon l'invention est à base d'au moins un fluoroélastomere (FKM) et comprend une charge et une poudre 3 mien-misée d'au moins un polymère thermoplastique fluoré qui sont dispersées dans ledit au moins un fluoroélastornere. Selon l'invention, la composition comprend ladite poudre micronisée selon une quantité supérieure à 20 pcc (pce : parties en poids pour 100 parties d'élastomère(s)) et la charge comprend au moins une charge inorganique qui présente un facteur de forme supérieur à 30 et qui est à hase d'un phyllosilicate choisi parmi la kaolinite et les micas, ou à hase d'un talc. [0009] Par l'expression « à hase de », on entend dans la présente description que la com- position ou l'ingrédient considéré comprend majoritairement en poids le constituant concerné, i.c. selon une fraction massique supérieure à 50 %, de préférence supérieure à 75 % et pouvant aller jusqu'à 100 %. [0010] Par « charge », on entend dans la présente description une ou plusieurs charge(s) in- dividuelle(s) de grade(s) renforçant(s) ou non pour l'élastomère concerné qui est/ sont dispersée(s) de manière homogène dans la composition, et par « charge inorganique » on entend une charge claire (parfois appelée « charge blanche »), par opposition aux charges organiques renforçantes ou non telles que les noirs de carbone et le graphite, par exemple. [0011] Par « phyllosilicate », on entend de manière connue dans la présente description un sous-groupe du groupe des silicates, les phyllosilicates étant construits par empilement de couches tétraédriques (« T ») où les tétraèdres partagent trois sommets sur quatre (les oxygènes « basaux »), le quatrième sommet (l'oxygène « apical ») étant reliée à une couche octaédrique (« O ») occupée par des cations différents. [0012] Par « kaolinite », on entend de manière connue dans la présente description une espèce minérale de phyllosilicate composée de silicate d'aluminium hydraté, de formule A1,Si,05(OH)4. [0013] Par « mica », on entend de manière connue dans la présente description un groupe minéral à l'intérieur des phyllosilicates principalement à base de silicate d'aluminium et de potassium, le groupe des micas se subdivisant en une multitude de sous-groupes. [0014] Par « talc », on entend de manière connue dans la présente description une espèce minérale composée de silicate de magnésium doublement hydroxylé de formule Mg Si 4010(OH),, pouvant contenir des traces de nickel, de fer, d'aluminium, de calcium, de sodium et d'autres silicates magnésiens. [0015] Par « facteur de forme » (« aspect ratio » en anglais), on entend de manière connue dans la présente description le ratio de la dimension moyenne la plus grande (usuellement largeur ou longueur) sur la dimension moyenne la plus petite (usuellement épaisseur) caractérisant des lamelles de ladite charge inorganique selon l'invention. Ce ratio moyen est mesuré selon l'invention par la technique de microscopie électronique à balayage (MEB) via un capteur Centaurus® (électrons rétro-diffusés) ou SE2 (électrons secondaires), en préparant les échantillons de charges par une métallisation Au/Pd. [0016] On notera qu'une composition réticulable selon l'invention présente avanta- geusement un glissement minimisé vis-à-vis des parois d'une extrudeuse, comme expliqué dans les exemples ci-après. En effet, la Demanderesse a démontré dans ses essais que l'ajout de ladite charge inorganique à haut facteur de forme à une quantité suffisante de la poudre micronisée fluorée permet d'améliorer l'aptitude à la mise en oeuvre de la composition comprenant le mélange FKM - poudre fluorée en extrusion, en apportant une solution au problème technique suivant dû à la poudre fluorée qui réside notamment dans : - une alimentation insatisfaisante de l'extrudeuse, se traduisant par un phénomène de refoulement de la composition au niveau du galet bourrcur, et/ou dans - une forte irrégularité de la pression en sortie d'extrudeuse, duc au glissement de la composition en cours d'extrusion sur la vis. [0017] Ce problème est résolu dans l'invention par l'ajout de ladite charge, spécifiquement inorganique à haut facteur de forme telle que définie ci-dessus, qui permet de manière inattendue d'éviter ou au moins de minimiser les phénomènes de glissement de la composition réticulable dans la filière d'extrusion, ce qui rend possible la mise en oeuvre industrielle des compositions selon l'invention pour former des couches internes extrudées de tuyaux. [0018] De plus, la Demanderesse a également démontré que l'ajout à ladite poudre de polymère(s) thermoplastique(s) fluoré(s) de ladite charge inorganique à haut facteur de forme, non seulement ne pénalise pas les propriétés mécaniques de la composition réticulée, mais encore de manière surprenante diminue encore la perméabilité au carburant de cette composition en comparaison de ladite composition non conforme à l'invention (avec ladite poudre fluorée mais sans ladite charge inorganique à haut facteur de forme). [0019] Par conséquent, la combinaison selon l'invention de ladite charge inorganique à haut facteur de forme et de ladite poudre fluorée témoigne d'un effet de synergie, allant au-delà des propriétés respectives attendues de ces deux composants en relation avec le(s) FKM de la composition. [0020] On notera également qu'une composition de caoutchouc selon l'invention n'est pas à confondre avec une composition élastomère thermoplastique, cette composition de l'invention étant en effet notamment caractérisée par une dispersion homogène de la poudre micronisée dudit au moins un polymère thermoplastique fluoré et étant donc structurellement très différente d'un vulcanisat thermoplastique fluoré de type F-TPV en particulier (dans lequel la base en polymère thermoplastique contient une dispersion de nodules de caoutchouc). [0021] Avantageusement, ladite au moins une charge inorganique à haut facteur de forme peut avoir une plus petite dimension transversale moyenne qui définit une épaisseur moyenne de lamelles comprise entre 100 nm et 500 nm (de préférence entre 120 nm et 480 nm, encore plus préférentiellement entre 140 nm et 460 nm) et une plus grande dimension moyenne qui définit une largeur moyenne de lamelles comprise entre 1 pm et 50 pm (de préférence entre 2 pm et 40 pm, encore plus préférentiellement entre 3 pm et 38 pm). [0022] Selon un premier exemple de réalisation de l'invention, ladite au moins une charge inorganique à haut facteur de forme est à base dudit phyllosilicatc (i.e. choisi parmi la kaolinite et les micas), dont le facteur de forme est d'au moins 35 et de préférence d'au moins 80. [0023] Selon ce premier exemple, ladite au moins une charge inorganique à haut facteur de forme peut comprendre de la kaolinite, étant à hase d'un kaolin dont de préférence une plus petite dimension transversale moyenne définit une épaisseur moyenne de lamelles comprise entre 120 nm et 280 nm et une plus grande dimension moyenne définit une largeur moyenne de lamelles comprise entre 4 pm et 12 pm. [0024] En variante selon ce premier exemple, ladite au moins une charge inorganique à haut facteur de forme peut être à hase d'un mica par exemple de type muscovite ou phlogopite dont le facteur de forme est d'au moins 120, et dont de préférence une plus petite dimension transversale moyenne définit une épaisseur moyenne de lamelles comprise entre 110 nm et 470 nm et une plus grande dimension moyenne définit une largeur moyenne de lamelles comprise entre 13 pm et 40 pm. [0025] Selon un deuxième exemple de réalisation de l'invention, ladite au moins une charge inorganique à haut facteur de forme est à base d'un talc dont le facteur de forme est d'au moins 35, et dont une plus petite dimension transversale moyenne définit une épaisseur moyenne de lamelles de préférence comprise entre 120 nm et 180 nm et une plus grande dimension moyenne définit une largeur moyenne de lamelles de préférence comprise entre 4 pm et 8 pm. [0026] Selon une autre caractéristique générale de l'invention, la composition réticulable peut comprendre ladite poudre micronisée d'au moins un polymère thermoplastique fluoré selon une quantité égale ou supérieure à 30 pce, de préférence égale ou supérieure à 40 pce. [0027] Selon un exemple préférentiel de la composition réticulable selon l'invention, ladite poudre micronisée est à base d'au moins un polytétrafluoroéthylène (PTFE) modifié ou non (e.g. optionnellement fonctionnalisé) à titre dudit au moins un polymère thermoplastique fluoré, et présente un diamètre moyen de particules D50 compris entre 2 pm et 20 pm, de préférence entre 5 pm et 15 pm. [0028] Avantageusement, la charge de la composition réticulable selon l'invention comprend ladite au moins une charge inorganique à haut facteur de forme selon une 6 fraction massique d'au moins 40 % et de préférence supérieure à 50 %. En d'autres termes, la charge de cette composition est de préférence à hase de (i.c. comprend majoritairement en poids) la ou des charge(s) inorganique(s) à haut(s) facteur(s) de forme. [0029] Selon une caractéristique préférentielle de la composition réticulable, cette com- position comprend ladite poudre micronisée selon une quantité comprise entre 45 et 65 pce (de préférence entre 47 et 63 pcc) et ladite au moins une charge inorganique à haut facteur de forme selon une quantité comprise entre 5 et 25 pce (de préférence entre 6 et 23 pcc). [0030] Egalement préférentiellement, la charge de la composition réticulable de l'invention peut comprendre en outre une charge organique renforçante ou non à hase d'un noir de carbone et/ou d'un graphite, de préférence avec moins de 5 pcc de noir de carbone de grade peu renforçant et moins de 10 pce de graphite dans la composition (encore plus préférentiellement avec moins de 3 pcc de noir de carbone peu renforçant, tel qu'un noir de série MT, et moins de 8 pce de graphite). [0031] Selon une autre caractéristique générale de l'invention, la composition réticulable peut comprendre un système de réticulation comprenant un peroxyde (incluant un système de réticulation mixte avec un peroxyde combiné à un agent réticulant non peroxyde) ou un hisphénol. On notera que ce système de réticulation au peroxyde peut avantageusement comprendre un peroxyde organique à titre d'agent réticulant et un coagent de réticulation comprenant par exemple du triallyl cyanurate (TAC) ou du triallyl isocyanurate (TAIC), et que ce système de réticulation au peroxyde est de préférence utilisé dans la composition de l'invention selon une quantité comprise entre 2 et 6 pce (coagent inclus, encore plus préférentiellement entre 3 et 5 pce). [0032] Selon une caractéristique avantageuse de l'invention, la composition réticulable peut présenter, après passage dans une filière d'extrusion Garvey, une pression appliquée à la composition mesurée en sortie de la filière qui est continûment comprise entre 25.10 Pa et 70.10' Pa et de préférence entre 30.105 Pa et 65.105 Pa, la filière présentant les caractéristiques suivantes: - une vis de transport de diamètre D égal à 25 mm et de longueur égale à 12D, - une alimentation en bande de 2 à 3 cm de large, - un galet bourreur refroidi avec un système de circulation d'eau, - un corps de vis chauffé à 85° C par un régulateur au moyen d'eau, - la filière étant chauffée à 95° C ou 110° C par un anneau chauffant, - ladite pression appliquée à la composition en sortie de la filière étant mesurée par un capteur au niveau d'une tête de la vis, - une vitesse de la vis variant entre 4 et 20 tours/min réglée suivant l'aspect de la composition extrudée en sortie de filière, et 7 - un tapis roulant sur lequel est disposée la composition pour son entraînement. [0033] On notera que ce protocole d'extrusion a été précisément suivi par la Demanderesse pour démontrer, via cette plage de pressions mesurées en sortie de filière, que la pression en sortie d'extrusion est avantageusement maintenue en continu sensiblement constante ou au moins stabilisée dans une plage relativement étroite de valeurs, grâce à l'effet de synergie précité entre ladite poudre micronisée fluorée et ladite charge inorganique à haut facteur de forme qui permet d'éviter ou au moins de minimiser le glissement de la composition réticulable en cours d'extrusion sur la vis de la filière. [0034] Selon un mode préférentiel de réalisation de l'invention, ledit au moins un fluoroé- lastomère est un FKM choisi parmi les terpolymères fluorure de vinylidene (VDF) - hexafluoropropylène (HFP) - tétrafluoroéthylène (TFE) a taux massique de fluor égal ou supérieur à 70 % (de préférence compris entre 70 et 72 %), la composition présentant de préférence une viscosité Mooney ML(1+4) à 100° C mesurée selon la norme ASTM D 1646 comprise entre 50 et 75 (de préférence comprise entre 54 et 72). [0035] Avantageusement, la composition réticulable de l'invention peut comprendre au moins deux dits fluoroélastomères (FKM), comprenant un premier FKM et un second FKM de viscosités Mooney ML(1+10) à 1210 C respectives, mesurées selon la norme ASTM D 1646, comprises entre 17 et 21 et entre 22 et 26. [0036] Encore plus avantageusement, cc premier FKM est présent dans la composition selon une quantité d'au moins 50 pcc, de préférence comprise entre 50 et 75 pcc, et ce second FKM est présent dans la composition selon une quantité d'au plus 50 pce, de préférence comprise entre 25 et 50 pce. [0037] Une composition de caoutchouc réticulée selon l'invention est apte à former une couche interne extrudée d'un tuyau de carburant pour véhicule automobile, et cette composition réticulée est le produit d'une réticulation chimique par un peroxyde ou un bisphénol de la composition réticulable de l'invention telle que définie ci-dessus. [0038] On notera que cette réticulation de la composition peut être obtenue par cuisson, via une mise en température conventionnelle par exemple à une température comprise entre 160 et 200° C, sans étape de post-cuisson. [0039] Selon une autre caractéristique de cette composition réticulée de l'invention, la com- position peut présenter un flux de perméation Q moyen à une essence alcoolisée de type FAM B telle que décrite dans la norme DIN 51604, ledit flux de perméation étant mesuré à travers une plaque formée de la composition sur 18 jours à 40° C selon la norme D 451652 de PSA de juin 2010, qui est inférieure à 0,30 g.h '.m2 (de préférence inférieure à 0,25 g.h 'An-2, pouvant être inférieure à 0,20 g.h [0040] On notera que ce flux de pennéation moyen ainsi mesuré de la composition est réduit d'une manière significative en comparaison de celui de ladite composition de caoutchouc non conforme à l'invention comprenant ladite poudre micronisée fluorée, 8 niais pas ladite charge inorganique à haut facteur de forme. [0041] Avantageusement, la composition réticulée de l'invention satisfait à l'une au moins des conditions (i) à (iii) ci-après (de préférence (i) et (ii) combinées, encore plus préférentiellement (i), (ii) et (iii) combinées) : (i) l'un au moins des modules sécants M50, M100 et M200 suivants respectivement à 50 %, 100 % et 200 % de déformation, mesurés en traction uni-axiale selon la norme ASTM D 412 : M50 supérieur à 3 MPa, de préférence égal ou supérieur à 4 MPa, M100 supérieur à 4 MPa, de préférence égal ou supérieur à 5 MPa, M200 supérieur à 6 MPa, de préférence égal ou supérieur à 7 MPa; (ii) unc résistance à la rupture R/r, mesurée en traction uni-axiale selon la norme ASTM D 412, supérieure à 8 MPa et de préférence supérieure à 10 MPa ; et (iii) une dureté Shore A mesurée après 3 secondes selon la norme ASTM D2240 qui est supérieure à 70 et de préférence égale ou supérieure à 80. [0042] On notera que ces propriétés mécaniques à l'état réticulé (i) et/ou (ii) et/ou (iii) qui peuvent caractériser une composition de l'invention sont avantageusement du même ordre de grandeur ou même améliorées par rapport aux mêmes propriétés de ladite composition non conforme à l'invention comprenant ladite poudre micronisée fluorée, niais pas ladite charge inorganique à haut facteur de forme. [0043] Un procédé de préparation selon l'invention d'une composition réticulable telle que définie ci-dessus comprend les étapes suivantes : a) mélangeage thermomécanique dudit au moins un FKM, de ladite charge et de ladite poudre micronisée d'au moins un polymère thermoplastique fluoré et d'autres ingrédients de la composition à l'exception d'un système de réticulation, le mélangeage étant de préférence mis en oeuvre à une température de tombée entre 90 et 100° C avec une température au pic entre 105 et 115° C; b) malaxage mécanique du mélange obtenu à l'étape a) sur des cylindres avec ajout du système de réticulation comprenant de préférence un peroxyde ou un bisphénol, pour l'obtention de la composition réticulable. [0044] On notera que l'étape a) peut être mise en oeuvre dans un mélangeur interne, arec une pression de piston allant par exemple de 10' Pa à 3.10' Pa, et que l'étape b) peut être mise en oeuvre dans un mélangeur ouvert et comprendre une pluralité de passages au fin. [0045] Un extrudât tubulaire selon l'invention est apte à former après réticulation une couche interne d'un tuyau de carburant pour véhicule automobile, et cet extrudât est constitué d'une composition réticulable (i.e. non encore réticulée) telle que définie ci-dessus. [0046] Comme expliqué ci-dessus, on notera que la présente invention n'est pas limitée à 9 des extrudées et concerne également des pièces non extrudées imperméables à un carburant, pouvant être par exemple injectées (e.g. pièces façonnées via un moulage par injection de la composition réticulable). [0047] Un tuyau de carburant pour véhicule automobile à moteur thermique ou hybride selon l'invention, en particulier pour un carburant de type essence, comporte une couche radialemcnt interne et au moins une couche radialement externe, et selon l'invention la couche radialement interne est constituée d'une composition réticulée telle que définie ci-dessus, le tuyau comportant de préférence en outre, entre les couches radialemcnt interne et externe, au moins une couche radialcment intermédiaire et un renfort textile. [0048] On notera que ce tuyau de l'invention est ainsi obtenu par (co)réticulation de ses couches de caoutchouc, réalisée par une mise en température appropriée (cuisson par exemple entre 160 et 200° C), comme connu dans l'art antérieur. [0049] Un circuit d'alimentation de carburant d'un véhicule automobile à moteur thermique ou hybride selon l'invention, ce circuit comprenant des canalisations entre un réservoir de carburant et une rampe d'injection du carburant, est tel que l'une au moins des canalisations comprend un tuyau tel que défini ci-dessus. Brève description des dessins [0050] D'autres caractéristiques, avantages et détails de la présente invention ressortiront à la lecture de la description suivante de plusieurs exemples de réalisation de l'invention, donnés à titre illustratif et non limitatif en relation avec les dessins joints, parmi lesquels : Fig. la 100511 'fig.' al est un cliché au microscope électronique à balayage (MEB ci-après) d'une charge inorganique à haut facteur de forme Barrisurf® HX (kaolin) testée selon l'invention montrant des épaisseurs et largeurs de lamelles. Fig. lb 100521 I fig.1111 est un autre cliché au MEB de la charge inorganique de la figure la montrant l'épaisseur d'une lamelle. Fig. 2a 100531 Ifig.2a I est un cliché au MEB d'une autre charge inorganique à haut facteur de forme Chinafill ® 800 (kaolin) testée selon l'invention montrant des largeurs de lamelles. Fig. 2b [0054] rfig.2b1 est un autre cliché au MEB de la charge inorganique de la figure 2a montrant des épaisseurs de lamelles. Fig. 3a [0055] rfig.3a1 est un cliché au MEB d'une charge inorganique à haut facteur de forme Mistron® HAR (talc) testée selon l'invention montrant des largeurs de lamelles. Fig. 3b 100561 Ifig.3b I est un autre cliché au MEB de la charge inorganique de la figure 3a montrant des épaisseurs de lamelles. Fig. 4a [0057] [fig.4a] est un cliché au MEB d'une charge inorganique à haut facteur de forme Mica F» (mica) testée selon l'invention montrant des largeurs de lamelles. Fig. 4b [0058] [fig.4b] est un autre cliché au MEB de la charge inorganique de la figure 4a montrant des épaisseurs de lamelles. Fig. Sa [0059] [fig.5a] est un cliché au MEB d'une charge inorganique à haut facteur de forme Suzorite0 325 HK (mica) testée selon l'invention montrant des largeurs de lamelles. Fig. Sb [0060] [fig.5b] est un autre cliché au MEB de la charge inorganique de la figure 5a montrant des épaisseurs de lamelles. Fig. 6 [0061] [fig.6] est un photographie montrant en perspective une filière d'extrusion Garvey utilisée dans l'invention pour tester l'aptitude à la mise en oeuvre par extrusion des compositions réticulables de l'invention. Fig. 7a [0062] [fig.7a] comprend deux photographies supérieures et inférieures montrant respec- tivement le dessus et une extrémité d'un extrudât d'une composition témoin A, obtenu par la filière de la figure 6. Fig. 7b [0063] [fig.7b] comprend deux photographies supérieures et inférieures montrant respec- tivement le dessus et une extrémité d'un extrudât d'une composition B selon l'invention incorporant la charge Chinafill® 800, obtenu par la filière de la figure 6. Fig. 7c [0064] [fig.7c] comprend deux photographies supérieures et inférieures montrant respec- tivement le dessus et une extrémité d'un extrudât d'une composition C selon l'invention incorporant la charge Chinafill® 800, obtenu par la filière de la figure 6. Fig. 7d [0065] [fig.7d] comprend deux photographies supérieures et inférieures montrant respec- tivement le dessus et une extrémité d'un extrudât d'une composition D selon l'invention incorporant la charge Chinafill® 800, obtenu par la filière de la figure 6. Fig. 7e 11 100661 Ifig.7e I comprend deux photographies supérieures et inférieures montrant respec- tivement le dessus et une extrémité d'un extrudât d'une composition E selon l'invention incorporant la charge Chinafill® 800 et du graphite, obtenu par la filière de la figure 6. Fig. 7f [0067] [fig.7f] comprend deux photographies supérieures et inférieures montrant respec- tivement le dessus et une extrémité d'un extrudât d'une composition F non conforme à l'invention incorporant la charge Chinafill® 800 et du graphite, obtenu par la filière de la figure 6. Fig. 7g [0068] [fig.78] comprend deux photographies supérieures et inférieures montrant respec- tivement le dessus et une extrémité d'un extrudât d'une composition G selon l'invention incorporant la charge Chinafill® 800 et du graphite, obtenu par la filière de la figure 6. Fig. 8a 100691 Ifig.8a1 est un cliché au MEB de la composition témoin A montrant notamment la morphologie de la dispersion de la poudre micronisée fluorée et du noir de carbone. Fig. Sb [0070] [fig.8b] est un cliché au MEB de la composition B selon l'invention montrant notamment la morphologie de la dispersion de la poudre fluorée et de sa charge inorganique Chinafill® 800. Fig. 8e [0071] [fig.8c] est un cliché au MEB de la composition C selon l'invention montrant notamment la morphologie de la dispersion de la poudre fluorée et de sa charge inorganique Chinafill® 800. Fig. 8d [0072] [fig.8d] est un cliché au MEB de la composition D selon l'invention montrant notamment la morphologie de la dispersion de la poudre fluorée et de sa charge inorganique Chinafill® 800. Fig. 8e [0073] [fig.8e] est un cliché au MEB de la composition E selon l'invention montrant notamment la morphologie de la dispersion de la poudre fluorée, de sa charge inorganique Chinafill® 800 et d'un graphite. Fig. 8f [0074] [fig.8f] est un cliché au MEB de la composition F non conforme à l'invention montrant notamment la morphologie de la dispersion de la poudre fluorée, de sa charge inorganique Chinafill® 800 et d'un graphite. 12 Fig. 8g 100751 Ifig.8g1 est un cliché au MEB de la composition G selon l'invention montrant notamment la morphologie de la dispersion de la poudre lluorée, de sa charge inorganique Chinafill® 800 et d'un graphite. Fig. 8h [0076] [fig.811] est un cliché au MEB de la composition témoin H montrant notamment la morphologie de la dispersion de sa poudre fluorée et du noir de carbone. Fig. 8i [0077] [fig.8i] est un cliché au MEB de la composition I selon l'invention montrant notamment la morphologie de la dispersion de sa poudre fluorée et de sa charge inorganique Banisurf® HX. Fig. 8j [0078] [fig.8j] est un cliché au MEB de la composition témoin J montrant notamment la morphologie de la dispersion de sa poudre fluorée et du noir de carbone. Fig. 9 [0079] [fig.9] est un graphique montrant l'évolution de la contrainte (Pa) en fonction du taux de cisaillement (s-l), mesurée par rhéométrie capillaire pour la composition réticulable témoin H et pour la composition réticulable I selon l'invention, à chaque fois sur une paroi lisse de filière d'extrusion et sur une paroi rugueuse de filière d'extrusion. Fig. 10 [0080] [fig.10] est une vue schématique frontale éclatée, légèrement en perspective, d'un dispositif de mesure du flux de perméation moyen Q d'une plaque formée d'une composition de caoutchouc par une essence sur 18 jours à 40° C selon la norme D 451652 de PSA de juin 2010. Fig. lla [0081] [fig.11a] comprend deux photographies supérieures et inférieures montrant respec- tivement le dessus et und extrémité d'un extrudât d'une autre composition témoin M, obtenu par la filière de la figure 6. Fig. 11h [0082] [fig.11b] comprend deux photographies supérieures et inférieures montrant respec- tivement le dessus et une extrémité d'un extrudât d'une composition N selon l'invention incorporant la charge Barrisurf0 HX, obtenu par la filière de la figure 6. Fig. 11c [0083] [fig.11c] comprend deux photographies supérieures et inférieures montrant respec- tivement le dessus et une extrémité d'un extrudât d'une composition O selon l'invention incorporant la charge Chinafill® 800, obtenu par la filière de la figure 6. Fig. lld 13 100841 Ifig.11d1 comprend deux photographies supérieures et inférieures montrant respec- tivement le dessus et. une extrémité d'un extrudât d'une composition P selon l'invention incorporant la charge Mistron® HAR, obtenu par la filière de la figure 6. Fig. lie 100851 Ifig.l lei comprend cieux photographies supérieures et inférieures montrant respec- tivement le dessus et une extrémité d'un extrudât d'une composition Q selon l'invention incorporant la charge Suzorite® 325 HK, obtenu par la filière de la figure 6. Fig. llf [0086] [fig.111-] comprend deux photographies supérieures et inférieures montrant respec- tivement le dessus et une extrémité d'un extrudât d'une composition R selon l'invention incorporant la charge « Mica F », obtenu par la filière de la figure 6. Fig. 12 [0087] [fig.12] est une vue partielle en perspective avec arrachements partiels d'un tuyau de carburant selon un exemple de réalisation de l'invention, dont la couche interne est constituée d'une composition réticulée selon l'invention. Exemples de réalisation de l'invention [0088] Dans tous les exemples suivants, on a préparé les compositions réticulables à base d'un ou de deux FKM en mettant en oeuvre le procédé suivant. [0089] a) étape de mélangeage thermomécanique en mélangeur interne : - régulation à 35° C, - début du cycle à une vitesse de rotation des pales du rotor de 40 tours/min, - instant initial tO : introduction de la gomme (i.e. du ou des FKM), - t=1 min. : introduction des autres ingrédients de la composition à l'exception du système de réticulation au peroxyde, et pression du piston à l05Pa puis 3.105 Pa, - t=2 min.30 s : pression du piston à 3.105 Pa et vitesse des pales de 50 tours/min., - t=3 min. : balayage, - t=3 min. 30 s : changement de vitesse des pales à 80 tours/min., - t=6 min. ou 95° C à l'affichage : tombée, la température au pic étant d'environ 110° C. 100901 h) Malaxage mécanique en mélangeur ouvert (sur cylindres) : - ajout du système de réticulation au peroxyde, puis - 7 passages au fin de la composition réticulahle. 100911 On a réticulé toutes les compositions testées à l'instant t95 à 180° C, sans étape de post-cuisson. 100921 Le tableau 1 suivant recense les caractéristiques des poudres de PTFE utilisées dans les compositions testées. 14 [Tableauxl] Nom commercial Fournisseur Nature Caractéristiques Algoflon0 L203 Solvay BET > 7,5 m2/g - D50 = 5 pin Poudre PTFE Polymist® F5A EX Solvay Poudre PTFE BET = 3 m2/g - D50 = 12 pm [0093] Le tableau 2 suivant recense les caractéristiques des charges inorganiques à hauts facteurs de forme utilisées dans les compositions testées. [Tablcaux2] Nom commercial Fournisseur Nature Caractéristiques Chinafill0 800 AKW Kaolin Epaisseur moyenne = 250 nm Largeur moyenne = 10 pm Facteur de forme = 40 BarriS urf0 HX Imerys Kaolin Epaisseur moyenne = 150 nm Largeur moyenne = 5 pm Facteur de forme = 35 Mistron0 HAR Imerys Talc Epaisscur moyenne = 150 nm Largeur moyenne = 6 pm Facteur de forme = 40 Mica F Aspanger Mica Epaisscur moyenne = 130 nm Largeur moyenne = 16 pm Facteur de forme = 125 Suzorite® 325 HK Imerys Mica Epaisscur moyenne = 450 nm Largeur moyenne = 35 pm Facteur de forme = 80 [0094] On a déterminé les f Icteurs de formes de ces charges en préparant des échantillons par métallisation Au/Pd, puis par la technique de microscopie électronique à balayage (MEB) au moyen d'un capteur Centaurus® (électrons rétrodiffusés) ou SE2 (électrons secondaires). Compte tenu de la définition du facteur de forme (« aspect ratio » en anglais) par le ratio de la dimension moyenne la plus grande (largeur des lamelles) sur la dimension moyenne la plus petite (épaisseur des lamelles), on a mesuré ces dimensions moyennes par observation au MEB, comme visible aux figures la-lb, 2a-2b, 3a-3b, 4a-4b et 5a-5b et détaillé au tableau 2. [0095] Première série d'essais : [0096] Cette première série montre notamment l'effet de l'ajout. de la charge Chinafill® 800 dans des compositions témoin A, selon l'invention B, C, D, E, G et non conforme à l'invention F, qui sont toutes à base d'un seul et même FKM de dénomination DATEL G-902 (DAIKIN) et qui comprennent toutes 50 pce de poudre de PTFE de dénomination Algoflon® L203. On a ajouté la charge Chinafill® 800 selon 13 pce à la composition B et selon 20 pce aux compositions C-D, et un coupage de 7 et 12 pce de Chinafill® 800 et de 6 et 8 pcc graphite Timrex0 C-Thcrm 002 aux compositions E et F-G, respectivement. Le système de réticulation utilisé était constitué de DHBP 45 (agent réticulant : peroxyde organique) et du coagcnt TALC (liquide), et pour les seules compositions D et G on a en outre ajouté un agent d'aide à la mise en oeuvre (« VPA 2 »). [0097] On a réalisé des essais d'extrusion Garvey sur les différentes compositions réti- culables afin d'évaluer leur extrudabilité, i.c. aptitude à la mise en oeuvre par extrusion, en suivant les prescriptions de la norme NF T43-016. Rappelons que l'essai Garvey est une méthode d'appréciation usuelle de l'aptitude au boudinage des compositions de caoutchouc non réticulées. On a selon cet essai extrudé les différentes compositions avec une filière Garvey telle que celle visible à la photographie dc la figure 6 (filière de forme sensiblement prismatique de section globalement trapézoïdale). [0098] On a utilisé le système dc classement A qui classe sur une échelle de 1 (mauvais) à 4 (bon) les paramètres suivants : - gonflement et porosité, - tranchant du bord (angle de 30° C), - uniformité de la surface, et - continuité des trois autres angles. [0099] On suivi le protocole suivant pour l'essai d'extrusion. On a réalisé l'extrusion sur une extrudeuse de laboratoire avec une vis de transport de diamètre D = 25 mm et de longueur 12D. On a procédé à l'alimentation en bande de 2 à 3 cm de large, et l'on a refroidi le galet bourreur avec un système de circulation d'eau. On a chauffé le corps de vis à 85° C par un régulateur (eau). On a chauffé la filière à 95° Cou 110° C (selon les essais) à l'aide d'un anneau chauffant. Au cours de l'essai, on a mesuré la pression par un capteur situé au niveau de la tête de vis. On a fait varier la vitesse de la vis entre 4 et 20 tours/min., la vitesse ayant été réglée suivant l'aspect de l'extrudât en sortie de filière. On a placé l'extrudât sur un tapis roulant qui l'a entraîné tout au long de l'essai. [0100] Le tableau 3 ci-après détaille les formulations des compositions A à G (quantités en pce), et le tableau 4 ci-après les résultats obtenus lors des essais d'extrusion dans la filière Garvey (vis chauffée à 85° C, filière à 95° C, vitesse de la vis de 8 tours/min ) 16 [Tablcaux3] A B C D E F G DAIEL G-902 100 100 100 100 100 100 100 Noir MT N 991 5 2 2 2 2 2 2 VPA 2 1 1 TAIC liq 2,1 2,1 2,1 2,1 2,1 2,1 2,1 Algoflon L203 50 50 50 50 50 50 50 Tinnex C-Therm 002 6 8 8 Chinafili 800 13 20 20 7 12 12 DHBP 45 2 2 2 2 2 2 2 [Tableaux4] A B C D E F G Amorçage de l'alimentation Difficile Bon Bon Bon Bon En partie bon En partie bon Refoulement au niveau du galet bourreur Oui Non Non Non Non Non Non Pression en sortie de filière (en 105 Pa) Varie de 40 à 4 45 40 45 45 Varie de 40 à 4 45 Aspect (classement système A) 4.4.3.4 4.4.3.4 4.4.3.4 4.4.4.4 4.4.3.4 4.4.3.4 4.4.4.4 101011 Les figures 7a à 7g montrent l'aspect des surfaces et des profils d'extrémité respec- tivement obtenus pour ces compositions A à G suite à ces essais d'extrusion Garvey. 101021 Les compositions témoin A et F non conforme à l'invention ne sont donc pas cor- rectement extrudables, voir l'amorçage de l'alimentation, le refoulement indésirable à l'alimentation et la fluctuation de la pression d'extrusion obtenus pour la composition A sans charge Chinafill® 800, et la fluctuation de pression également obtenue pour la composition F. Au contraire, les compositions B à E et G incorporant la charge Chinafill® 800, notamment quand elle est utilisée seule (voir compositions B, C, D), montrent une nette amélioration des conditions d'extrusion avec une résolution des problèmes de 17 glissement de matière à l'alimentation et une stabilisation de la pression d'extrusion, sans dégrader la cotation Garvey sur les extrudâts obtenus. [0103] Les figures 8a à 8g montrent les morphologies respectivement obtenues pour les compositions réticulées A à G, suite à la réticulation précitée au peroxyde (à t95 à 180° C, sans post-cuisson), avec la dispersion homogène de la poudre fluorée de PTFE et, pour les compositions B à G, de la charge Chinafill0 800. [0104] Le tableau 5 ci-après montre les propriétés mesurées pour ces compositions A à G, tant à l'état non réticulé (viscosité Mooncy mesurée selon la norme ASTM D 1646) que réticulé : - propriétés en traction uniaxiale à l'état initial selon la norme ASTM D 412, - résistance au déchirement Delft, - dureté Shore A à 3 s mesurée à l'état initial selon la norme ASTM D2240, - déformation rémanente à la compression DRC de type B mesurée à 22 heures, 135° C et 25 % de taux de compression, et - perméabilité FAM B à 40° C (taux de perméation moyen Q moy sur 18 jours) mesurée sur une plaque selon la norme D 451652 de PSA (juin 2010). 18 [Tableaux5] unité A B C D E F G Compositions non réticulées ML(1-F4) 100° C MU 56 56 60 55 54 61 59 Compositions réticulées Traction état initial Résistance rupt. MPa 9,4 12,3 11,8 11,4 11,1 12,5 10,0 Allongement rupt. % 358 346 310 333 364 333 319 Module 50 % MPa 1,9 3,4 4,2 4,2 4,0 5,8 4,8 Module 100 % MPa 2,5 5,0 6,2 5,7 5,0 7,0 5,7 Module 200 % MPa 4,0 7,6 8,8 7,8 6,4 8,8 7,1 Déchirement Delft Résistance N/mm 19,2 18,9 27,1 17,4 20,6 21,4 22,8 Dureté Shore A à 3 s Etat initial Sh A 70 77 80 80 79 82 82 DRC type B après 22 h à 135° C et 25 % de compression DRC % 14 14 15 16 15 17 19 Perméabilité - FAM B, à 40° C (taux de permeation moyen sur 18 jours) Q moyen g.h 1.m 2 0,32 0,16 0,23 0,18 0,19 [0105] La figure 10 montre le dispositif utilisé pour la mesure du taux de perméation moyen de la plaque 1 constituée de ch igue composition testée par le carburant FAM B logé dans un réservoir 2 du dispositif, lequel est formé dans sa partie inférieure au moyen de vis traversant une grille de fermeture 4. De manière connue, le flux de perméation Q, exprimé en g.111.m-2, est ramené à une épaisseur nominale de plaque de 2 mm et est donné par la formule : Q = (M1- M141),./ 24.S . e/2, où (Mi - Mi+1),'axest la différence de masse maximale, en g, entre deux pesées successives distantes de 24 heures, S est la surface en m2 de le plaque-éprouvette en contact avec le carburant d'un côté et de l'autre à l'air libre, et e est l'épaisseur en mm de la plaque-éprouvette. 101061 Le tableau 5 montre que la modification selon l'invention de la formule FKM-PTFE par l'ajout de la charge à haut facteur de forme Chinafill® 800 ne pénalise pas les 19 propriétés mécaniques des compositions B à E et G selon l'invention à l'état réticulé par rapport à la composition témoin A dépourvue de cette charge, en améliorant même certaines (voir notamment la résistance à la rupture, les modules et la dureté Shore augmentés), et que cet ajout de la charge à haut facteur de forme permet même de réduire la perméabilité au carburant des compositions B, D, E, G par rapport à cette composition témoin A. [0107] Deuxième série d'essais. [0108] Cette deuxième série montre notamment l'effet de l'ajout de la charge Barrisurf® HX dans des compositions selon l'invention T, L par rapport à des compositions témoin H, J, K sans charge à haut facteur de forme, qui sont toutes à hase d'un coupage de deux FKM DAIEL G-902 (50 pce) et Tecnoflon P-459 (Solvay : 50 pce) et qui comprennent 50 pce (pour les compositions H, 1, J) ou 62,5 pce (pour les compositions K, L) de poudre de PTFE de dénomination Polymist® F5AEX. On a comparé l'ajout de 20 pce de la charge Barrisurf0 HX aux compositions I et L de l'invention à l'ajout de 20 pce d'un noir de carbone à la composition J. Le système de réticulation et l'agent VPA 2 étaient les mêmes que précédemment. [0109] Le tableau 6 ci-après détaille les formulations des compositions H à L (quantités en pce), et le tableau 7 ci-après les résultats obtenus lors des essais d'extrusion dans la même filière Garvey que précédemment (vis chauffée à 85° C, filière à 95° C, vitesse de la vis de 8 tours/min.). [Tableaux6] H I J K L DAIEL G-902 50 50 50 50 50 Technoflon P-459 50 50 50 50 50 Noir MT N 991 2 2 20 2 2 VPA 2 1 1 1 1 1 TAIC liq 2,1 2,1 2,1 2,1 2,1 Polymist F5AEX 50 50 50 62,5 62,5 Barris urf 1-1X 20 20 DHBP 45 2 2 2 2 2 [Tableaux7] H I J K L Amorçage de l'alimentation Bon Bon Bon Bon Bon Pression en sortie de filière (en 10' Pa) Varie de 70 à 0 30 à 35 Varie de 70 à0 Varie de 70 à0 45 Aspect (classement système A) 4.2.3.3 4.2.3.3 4.2.2.3 4.2.3.3 4.2.3.3 [0110] Les compositions témoin H, J, K ne sont donc pas correctement extruck bles, voir la fluctuation de la pression d'extrusion obtenue sans charge à haut facteur de forme. Au contraire, les compositions I et L de l'invention incorporant 20 pce de la charge Barrisurf0 HX montrent une très nette amélioration des conditions d'extrusion avec une stabilisation de la pression d'extrusion (notamment grâce à la suppression du glissement dans la vis, comme expliqué ci-après), sans dégrader la cotation Garvey sur les extrudâts obtenus, en comparaison des compositions peu chargées H, K et de la composition I chargée avec 20 pce de noir de carbone. [0111] Les figures 8h à 8j montrent les morphologies respectivement obtenues pour les com- positions réticulées H, I, J, suite à leur réticulation au peroxyde (à t95 à 180° C, sans post-cuisson), avec la dispersion homogène de la poudre fluorée de PTFE et, pour la composition I de l'invention, de la charge MuTisurf0 HX. [0112] Le tableau 8 ci-après montre les propriétés mesurées comme précédemment pour ces compositions H à L, tant à l'état non réticulé que réticulé. 21 [Tahleaux8] unité H I J K L Compositions non réticulées ML(1-F4) 100° C MU 56 63 67 62 72 Compositions réticulées Traction état initial Résistance rupt. MPa 9,1 10,7 9,7 9,8 10,1 Allongement rupt. % 337 298 282 270 215 Module 50 % MPa 2,3 5,0 3,8 3,9 5,9 Module 100 % MPa 2,7 6,2 4,8 4,7 7,3 Module 200 % MPa 3,9 8,1 7,4 6,8 9,8 Déchirement Delft Résistance N/mm 15,7 19,3 15,3 13,3 15,6 Dureté Shore A à 3 s Etat initial Sh A 72 81 80 76 74 DRC type B après 22 h à 135° C et 25 % de compression DRC % 22 24 24 24 25 Perméabilité - FAM B, à 40° C (taux de perméation moyen sur 18 jours) Q moyen g.h 'An 0,44 0,24 0,48 0,35 0,18 [0113] Le tableau 8 montre que la modification selon l'inve ilion de la formule FKM-PTFE par l'ajout de la charge à haut facteur de forme Banisurf0 HX ne pénalise pas les propriétés mécaniques des compositions I et L selon l'invention à l'état réticulé par rapport aux compositions témoin H, J, K dépourvues de cette charge, en améliorant même certaines (voir notamment la résistance à la rupture, les modules et la dureté Shore augmentés), et que cet ajout de la charge à haut facteur de forme permet même de réduire la perméabilité au carburant des compositions I, L, par rapport à ces compositions témoins H, J, K. [0114] On a réalisé des mesures de glissement sur des parois de filière d'extrusion respec- tivement lisse et rugueuse, portant sur la composition témoin H et sur la composition de l'invention 1, au moyen d'un rhéomètre capillaire pour mettre en évidence la différence de comportement entre ces deux compositions H et 1 (respectivement sans et avec la charge claire Barrisurf® HX), via des mesures comparatives sur une paroi de filière lisse et sur une paroi de filière rugueuse. On a suivi le protocole ci-après pour ces essais au rhéomètre capillaire. [0115] On a caractérisé les compositions H et I à l'aide du rhéomètre à capillaire Giittfert 6000 afin d'observer le glissement à la paroi. On a procédé aux extrusions capillaires à 70° C au travers des filières suivantes de diamètre égal à 1 mm : - filière rugueuse de longueur 5 mm pour évaluer le glissement à la paroi, - filière lisse de longueur 5 mm pour évaluer le glissement à la paroi, - filière de longueur quasi-nulle pour effectuer la correction de Bagley de la pression d'entrée. [0116] On a utilisé un capteur de 108 Pa pour mesurer les pressions aux différentes vitesses d'extrusion programmées, pour des taux de cisaillement allant de 0,3 51 à 30 000 51. On a mis en place la filière sélectionnée et le capteur de pression sélectionné, puis on a attendu une demi-heure environ pour que la température d'essai soit stabilisée. On a rempli le fourreau avec le matériau à tester (sous forme de granulés) et on l'a tassé à l'aide du pilon en laiton. On a fait descendre le piston jusqu'à l'engager dans le fourreau et constater la présence d'un extrudât. L'extrusion a débuté après le préchauffage programmé pour conditionner le matériau. Les vitesses programmées se sont succédé automatiquement. On a arrêté l'essai lorsque le piston est complètement descendu, ou lorsque la pression a excédé celle du capteur. [0117] Les résultats obtenus sont visibles au graphique de la figure 9. Pour la composition H, on voit que les niveaux de contrainte en fonction du taux de cisaillement sont très différents entre la filière lisse et la filière rugueuse, signe d'un phénomène de glissement important pour cette composition témoin H. Au contraire, pour la composition I selon l'invention, les courbes filière lisse/ filière rugueuse sont quasiment confondues dès 10 s' de taux de cisaillement, signe d'un faible glissement à la paroi. [0118] Troisième série d'essais : [0119] Cette troisième série montre notamment l'effet de l'ajout des cinq charges précitées à hauts facteurs de forme en relation avec les figures la à 5b dans une composition témoin M sans charge à haut facteur de forme et des compositions selon l'invention N, O, P, Q, R, qui sont toutes à base d'un coupage des deux FKM DAIEL G-902 (DAIKIN : 75 pce) et Tecnoflon P-459 (Solvay : 25 pce) et qui comprennent toutes 50 pce de poudre de PTFE de dénomination Algotlon® L203. On a ajouté chaque charge à haut facteur de forme selon 20 pce. Le système de réti- culation et l'agent d' aide à la mise en oeuvre VPA 2 étaient les mêmes que précédemment. [0120] Le tableau 9 ci-après détaille les formulations des compositions M à R (quantités en pce), et le tableau 10 ci-après les résultats obtenus lors des essais d'extrusion dans la même filière Garvey que précédemment (vis chauffée à 85° C. filière à 95° C, vitesse de la vis de 8 tours/min.) 23 [Tableaux9] M N O P Q R DAIEL G-902 75 75 75 75 75 75 Tecnotlon P-459 25 25 25 25 25 25 Noir MT N 991 2 2 2 2 2 2 VPA 2 1 1 1 1 1 1 TAIC liq 2,1 2,1 2,1 2,1 2,1 2,1 Algoflon L203 50 50 50 50 50 50 BalTiSurf HX 20 Chinafill 800 20 Mistron HAR 20 Suzorite 325 HK 20 Mica F 20 DHBP 45 2 2 2 2 2 2 Tableaux 10] M N O P Q R Amorçage de l'alimentation Bourrage Bon Bon Bon Bon Bon Pression en sortie de filière (en 105 Pa) 50 55 50 65 45 40 Aspect (classement système A) 4.4.4.4 4.4.4.4 4.4.4.4 4.4.3.5.4 4.4.4.4 4.4.3.4 [0121] Les figures llaà 11 g montrent l'aspect des surfaces et des profils d'extrémité res- pectivement obtenus pour ces compositions M à R, suite à ces essais d'extrusion Garvey. [0122] La composition témoin M n'est donc pas correctement extrudable, voir l'amorçage de l'alimentation. Au contraire, les compositions N à R incorporant 20 pce des charges à hauts facteurs de forme correspondantes montrent une nette amélioration des conditions d'extrusion avec une résolution des problèmes de glissement de matière à l'alimentation et une stabilisation de la pression d'extrusion, sans dégrader la cotation Garvey sur les extrudâts obtenus. [0123] Le tableau 11 ci-après montre les propriétés mesurées comme précédemment pour ces compositions M à R, tant à l'état non réticulé que réticulé. 24 [Tableaux] 1 ] unité M N O P Q R Compositions non réticulées ML(1-F4) 100° C MU 54 56 56 61 57 54 Compositions réticulées Traction état initial Résistance rupt. MPa 10,5 9,6 8,7 9,7 9,3 9,4 Allongement rupt. % 393 274 262 304 295 319 Module 50 % MPa 1,8 4,5 4,0 4,3 4,2 3,7 Module 100 % MPa 2,4 6,0 5,4 5,5 5,4 4,8 Module 200 % MPa 3,5 8,1 7,5 7,2 7,2 6,6 Déchirement Delft Résistance N/mm 10,8 19,6 12,6 19,4 12,6 19,4 Dureté Shore A à 3 s Etat initial Sh A 69 81 80 81 80 79 DRC type B après 22 h à 135° C et 25 % de compression DRC % 17 19 21 21 17 16 Perméabilité - FAM B, à 40° C (taux de perméation moyen sur 18 jours) Q moyen g . h '. m ' 0,35 0,18 0,17 0,21 0,23 0,23 [0124] Le tableau 11 montre que la modification selon l'invention de la formule FKM-PTFE par l'ajout de chaque charge à haut facteur de forme testée ne pénalise pas les propriétés mécaniques des compositions N à R selon l'invention à l'état réticulé par rapport à la composition témoin M dépourvue de cette charge, en améliorant même certaines (voir notamment la résistance à la rupture, les modules et la dureté Shore augmentés), et que cet ajout de chaque charge à haut facteur de forme permet même de réduire la perméabilité au carburant des compositions N à R par rapport à cette composition témoin M. 101251 La figure 12 montre un exemple de structure utilisable pour un tuyau de carburant selon l'invention, comprenant une couche radialement interne 10 (ou fourreau) constituée d'une composition de caoutchouc selon l'invention, une couche de caoutchouc intermédiaire 12 par exemple à base d'un caoutchouc d'épichlorhydrine (ECO), un renfort textile, 14 et une couche radialement externe 16 par exemple également à base d'un ECO, bien que d'autres structures et compositions de ca- outchouc soient utilisables pour les couches autres que le fourreau. 26 REVENDICATIONS[Revendication 1] Composition de caoutchouc réticulable apte à être extrudée pour former une couche interne (10) d'un tuyau de carburant pour véhicule automobile, la composition étant à base d'au moins un fluoroélastomère (FKM) et comprenant une charge et une poudre micronisée d'au moins un polymère thermoplastique fluoré qui sont dispersées dans ledit au moins un fluoroélastomère, dans laquelle la composition comprend ladite poudre micronisée selon une quantité supérieure à 20 pce (pce : parties en poids pour 100 parties d'élastomère(s)) et dans laquelle la charge comprend au moins une charge inorganique qui présente un facteur de forme supérieur à 30 et qui est à base d'un phyllosilicate choisi parmi la kaolinite et les micas, ou est à base d'un talc. [Revendication 2] Composition réticulable selon la revendication 1, dans laquelle ladite au moins une charge inorganique a une plus petite dimension transversale moyenne qui définit une épaisseur moyenne de lamelles commise entre 100 nm et 500 nm et une plus grande dimension moyenne qui définit une largeur moyenne de lamelles comprise entre 1µm et 50 pin. [Revendication 3] Composition réticulable selon la revendication 1 ou 2, dans laquelle la composition comprend ladite poudre micronisée d'au moins un polymère fluoré selon une quantité égale ou supérieure à 30 pce. [Revendication 4] Composition selon une des revendications précédentes, dans laquelle ladite poudre micronisée est à base d'au moins un polytétrafluoroéthylène (PTFE) modifié ou non à titre dudit au moins un polymère thermoplastique fluoré, et présente un diamètre moyen de particules D50 compris entre 2 pm et 20 pm, de préférence entre 5 pin et 15 pin. [Revendication 5] Composition réticulable selon une des revendications précédentes, dans laquelle la charge comprend ladite au moins une charge inorganique selon une fi-action massique d'au moins 40 % et de préférence supérieure à 50 %. [Revendication 6] Composition réticulable selon une des revendications précédentes, dans laquelle la composition comprend ladite poudre micronisée selon une quantité comprise entre 45 et 65 pce et ladite au moins une charge inorganique selon une quantité comprise entre 5 et 25 pce. [Revendication 7] Composition réticulable selon la revendication 6, dans laquelle la charge comprend en outre une charge organique à base d'un noir de carbone et/ ou d'un graphite, de préférence avec moins de 5 pce de noir de carbone et moins de 10 pce de graphite. 27 [Revendication 8] [Revendication 9] [Revendication 10] [Revendication 11] Composition réticulable selon une des revendications précédentes, dans laquelle la composition comprend un système de réticulation comprenant un peroxyde ou un bisphénol, de préférence selon une quantité comprise entre 2 et 6 pce. Composition réticulable selon une des revendications précédentes, dans laquelle la composition présente, après passage dans une filière d'extrusion Garvey, une pression appliquée à la composition mesurée en sortie de la filière qui est continûment comprise entre 25.105 Pa et 70.10 5 Pa et de préférence entre 30.10 Pa et 65.105 Pa, la filière présentant les caractéristiques suivantes: - une vis de transport de diamètre D égal à 25 mm et de longueur égale à 12D, - une alimentation en bande de 2 à 3 cm de large, - un galet bourrcur refroidi avec un système de circulation d'eau, - un corps de vis chauffé à 85° C par un régulateur au moyen d'eau, - la filière étant chauffée à 95° Cou 110' C par un anneau chauffant, - ladite pression appliquée à la composition en sortie de la filière étant mesurée par un capteur au niveau d'une tête de la vis, - une vitesse de la vis variant entre 4 et 20 tours/min réglée suivant l'aspect de la composition extrudée en sortie de filière, et - un tapis roulant sur lequel est disposée la composition pour son entraînement. Composition réticulable selon une des revendications précédentes, dans laquelle ledit au moins un fluoroélastomère est un FKM choisi parmi les terpolymères fluorure de vinylidène (VDF) - hexatluoropropylène (HFP) - tétrafluoroéthylène (TFE) à taux massique de fluor égal ou supérieur à 70 %, la composition présentant de préférence une viscosité Mooney ML(1+4) à 100° C mesurée selon la nonne ASTM D 1646 comprise entre 50 et 75. Composition réticulable selon la revendication 10, dans laquelle la composition comprend au moins deux dits fluoroélastomères (FKM), comprenant un premier FKM et un second FKM de viscosités Mooney ML(1+10) à 121° C respectives, mesurées selon la norme ASTM D 1646, comprises entre 17 et 21 et entre 22 et 26, avec le premier FKM présent dans la composition selon une quantité d'au moins 50 pce, de préférence comprise entre 50 et 75 pce, et le second FKM présent dans la composition selon une quantité d'au plus 50 pce, de préférence comprise entre 25 et 50 pce. 28 [Revendication 12] [Revendication 13] [Revendication 14] [Revendication 15] [Revendication 16] [Revendication 17] Composition réticulahle selon une des revendications 1 à 11, dans laquelle ladite au moins une charge inorganique est à hase dudit phyllosil icate, dont le facteur de forme est d'au moins 35 et de préférence d'au moins 80. Composition réticulahle selon la revendication 12, dans laquelle ladite au moins une charge inorganique comprend de la kaolinitc, étant à hase d'un kaolin dont de préférence une plus petite dimension transversale moyenne définit une épaisseur moyenne de lamelles comprise entre 120 nm et 280 nm et une plus grande dimension moyenne définit une largeur moyenne de lamelles comprise entre 4 pm et 12 pm. Composition réticulahle selon la revendication 12, dans laquelle ladite au moins une charge inorganique est à base d'un mica par exemple de type muscovite ou phlogopitc dont le facteur de forme est de préférence d'au moins 120, et dont de préférence une plus petite dimension transversale moyenne définit une épaisseur moyenne de lamelles comprise entre 110 nm et 470 nm et une plus grande dimension moyenne définit une largeur moyenne de lamelles comprise entre 13 pm et 40 pm. Composition réticulahle selon une des revendications 1 à 11, dans laquelle ladite au moins une charge inorganique est à hase d'un talc dont le facteur de forme est d'au moins 35, et dont une plus petite dimension transversale moyenne définit une épaisseur moyenne de lamelles de préférence comprise entre 120 nm et 180 nm et une plus grande dimension moyenne définit une largeur moyenne de lamelles de préférence comprise entre 4 pm et 8 pm. Composition de caoutchouc réticulée apte à former une couche interne (10) extrudée d'un tuyau de carburant pour véhicule automobile, dans laquelle la composition réticulée est le produit d'une réticulation chimique par un peroxyde ou un bisphénol de la composition réticulable selon l'une des revendications précédentes. Composition réticulée selon la revendication 16, dans laquelle la composition présente un flux de perméation Q moyen à une essence alcoolisée de type FAM B telle que décrite dans la nonne DIN 51604, ledit flux de perméation étant mesuré à travers une plaque formée de la composition sur 18 jours à 40° C selon la norme D 451652 de PSA de juin 2010, qui est inférieure à 0,30 g.h-'.m2 et de préférence inférieure à 0,25 g.h-'. m-2, pouvant être inférieure à 0,20 g.111.m-2. [Revendication 18] Composition réticulée selon la revendication 16 ou 17, dans laquelle la 29 composition satisfait à l'une au moins des conditions (i) à (iii) ci-après : (i) l'un au moins des modules sécants M50, M100 et M200 suivants respectivement à 50 %, 100 % et 200 % de déformation, mesurés en traction uni-axiale selon la norme ASTM D 412 : M50 supérieur à 3 MPa, de préférence égal ou supérieur à 4 MPa, M100 supérieur à 4 MPa, de préférence égal ou supérieur à 5 MPa, M200 supérieur à 6 MPa, de préférence égal ou supérieur à 7 MPa; (ii) une résistance à la rupture R/r, mesurée en traction uni-axiale selon la norme ASTM D 412, supérieure à 8 MPa et de préférence supérieure à 10 MPa ; et (Hi) une dureté Shore A mesurée après 3 secondes selon la norme ASTM D2240 qui est supérieure à 70 et de préférence égale ou supérieure à 80. [Revendication 19] Procédé de préparation d'une composition réticulable selon une des re- vendications 1 à 15, dans lequel le procédé comprend les étapes suivantes : a) mélangcage thermomécanique dudit au moins un fluoroélastomère (FKM), de ladite charge et de ladite poudre micronisée d'au moins un polymère thermoplastique fluoré et d'autres ingrédients de la composition à l'exception d'un système de réticulation, le mélangeage étant de préférence mis en oeuvre à une température de tombée entre 90 et 100° C avec une température au pic entre 105 et 115° C; b) malaxage mécanique du mélange obtenu à l'étape a) sur des cylindres avec ajout du système de réticulation comprenant de préférence un peroxyde ou un bisphénol, pour l'obtention de la composition réticulable. [Revendication 20] Extrudât tubulaire apte à former après réticulation une couche interne (10) d'un tuyau de carburant pour véhicule automobile, dans lequel l'extrudât est constitué d'une composition réticulable selon une des revendications 1 à 15. [Revendication 21] Tuyau de carburant pour véhicule automobile à moteur thermique ou hybride, en particulier pour un carburant de type essence, comportant une couche radialement interne (10) et au moins une couche radialement externe (16), dans lequel la couche radialement interne (10) est constituée d'une composition réticulée selon une des revendications 16 à 18, le tuyau comportant de préférence en outre, entre les couches radialement interne (10) et externe (16), au moins une couche radialement intermédiaire (12) et un renfort textile (14). 30 [Revendication 22] Circuit d'alimentation de carburant d'un véhicule automobile à moteur thermique ou hybride comprenant des canalisations entre un réservoir de carburant et une rampe d'injection du carburant, dans lequel l'une au moins des canalisations comprend un tuyau selon la revendication 21.